(57)【特許請求の範囲】
【請求項１】
式（Ｉ）の繰返し単位を含むポリマーであって：
【化１】
0006723997.tif 000034
Ｒ１は、各存在において、独立して、Ｈまたは置換基であり；Ｒ２は、各存在において、独立して、置換基であり；ｘは、０、１、２、または３であり、
式（Ｉ）の前記繰返し単位は、隣接する繰返し単位の芳香族の炭素原子に直接結合する、ポリマー。
【請求項２】
各Ｒ１は独立して、Ｃ１〜４０ヒドロカルビル基である、請求項１に記載のポリマー。
【請求項３】
各ｘは０である、請求項１または請求項２に記載のポリマー。
【請求項４】
少なくとも１つのｘは、少なくとも１である、請求項１または請求項２に記載のポリマー。
【請求項５】
各Ｒ２は独立して、Ｃ１〜４０ヒドロカルビル基である、請求項１または請求項２に記載のポリマー。
【請求項６】
前記ポリマーは、１つまたは複数の共繰返し単位を含むコポリマーである、請求項１から請求項５のいずれかに記載のポリマー。
【請求項７】
陽極、陰極、および前記陽極と前記陰極との間に半導電性領域を備える有機発光デバイスであって、前記半導電性領域は、請求項１から請求項６のいずれかに記載のポリマーを含む、有機発光デバイス。
【請求項８】
前記半導電性領域は、請求項１から請求項６のいずれかに記載のポリマーを含む発光層を含む、請求項７に記載の有機発光デバイス。
【請求項９】
前記半導電性領域は、発光層および電荷輸送層を含み、前記電荷輸送層は、請求項１から請求項６のいずれかに記載のポリマーを含む、請求項７に記載の有機発光デバイス。
【請求項１０】
前記デバイスは、白色光を発する、請求項７から請求項９のいずれかに記載の有機発光デバイス。
【請求項１１】
請求項１から請求項６のいずれかに記載のポリマーおよび少なくとも１つの溶媒を含む配合物。
【請求項１２】
請求項７から請求項１０のいずれかに記載のデバイスを形成する方法であって、請求項１１に従う配合物を堆積させる工程と、前記少なくとも１つの溶媒を蒸発させる工程とを含む方法。
【請求項１３】
ポリマーの溶解度を高めるための、式（Ｉ）の繰返し単位のポリマーの使用であって：
【化２】
0006723997.tif 000035
Ｒ１は、各存在において、独立して、Ｈまたは置換基であり；Ｒ２は、各存在において、独立して、置換基であり；ｘは、０、１、２、または３である、使用。
【発明の詳細な説明】
【背景技術】
【０００１】
活性有機材料を含有する電子デバイスが、有機発光ダイオード（ＯＬＥＤ）、光応答有機デバイス（特に、有機光起電デバイスおよび有機光センサ）、有機トランジスタ、およびメモリアレイデバイス等のデバイスへの使用について、ますます注目を集めている。活性有機材料を含有するデバイスは、低重量、低電力消費、およびフレキシビリティ等の利点を提供する。さらに、可溶性有機材料を用いることで、デバイス製造における溶液プロセシング、例えばインクジェットプリンティングまたはスピンコーティングを用いることができる。
【０００２】
ＯＬＥＤは、陽極、陰極、および陽極と陰極との間に１つまたは複数の有機発光層を有する基材を備え得る。
【０００３】
デバイスの動作中に、陽極を介して正孔がデバイス中に注入され、そして陰極を介して電子が注入される。発光材料の最高被占軌道（ＨＯＭＯ）中の正孔および最低空軌道（ＬＵＭＯ）中の電子が組み合わさって、エネルギーを光として放つ励起子を形成する。
【０００４】
発光層は、半導電性ホスト材料および発光ドーパントを含んでよく、ここではエネルギーがホスト材料から発光ドーパントに移される。例えば、非特許文献１は、蛍光発光ドーパントでドープされたホスト材料（すなわち、一重項励起子の崩壊を介して発光する発光材料）を開示している。
【０００５】
燐光ドーパントもまた知られている（すなわち、三重項励起子の崩壊を介して発光する発光ドーパント）。
【０００６】
非特許文献２は有機発光デバイスに用いられる共役ポリマーを開示しており、ポリフェニレン、ポリフルオレン、およびポリフェニレンビニレンが挙げられる。
【０００７】
特許文献１は、２，７−結合フェナントレン繰返し単位を含むポリマーを開示している。
【０００８】
特許文献２は、３，６−結合フェナントレン繰返し単位を含むポリマーを開示している。
【０００９】
特許文献３は、３，６−結合フェナントレンおよび２，７−結合フェナントレンに基づくポリマーを開示している。
【先行技術文献】
【特許文献】
【００１０】
【特許文献１】欧州特許第１７４１１４９号
【特許文献２】米国特許出願公開第２０１０／２８８９７４号
【特許文献３】米国特許出願公開第２００７／０１９１５８３号
【非特許文献】
【００１１】
【非特許文献１】Ｊ．Ａｐｐｌ．Ｐｈｙｓ．６５，３６１０，１９８９
【非特許文献２】Ｂｅｒｎｉｕｓ  ｅｔ  ａｌ，「Ｐｒｏｇｒｅｓｓ  ｗｉｔｈ  Ｌｉｇｈｔ−Ｅｍｉｔｔｉｎｇ  Ｐｏｌｙｍｅｒｓ」，Ａｄｖ．Ｍａｔｅｒ．２０００，１２（２３），１７３７−１７５０
【発明の概要】
【００１２】
第１の態様において、本発明は、式（Ｉ）の繰返し単位を含むポリマーを提供し：
【化１】
0006723997.tif 000002
【００１３】
Ｒ１は、各存在において、独立して、Ｈまたは置換基であり；Ｒ２は、各存在において、独立して、置換基であり；各ｘは独立して、０、１、２、または３である。
【００１４】
第２の態様において、本発明は、陽極、陰極、および陽極と陰極との間に半導電性領域を備える有機発光デバイスを提供し、半導電性領域は、第１の態様に従うポリマーを含む。
【００１５】
第３の態様において、本発明は、第１の態様に従うポリマーおよび少なくとも１つの溶媒を含む配合物を提供する。
【００１６】
第４の態様において、本発明は、第３の態様に従うデバイスを形成する方法を提供し、当該方法は、第３の態様に従う配合物を堆積させる工程と、少なくとも１つの溶媒を蒸発させる工程とを含む。
【００１７】
第５の態様において、本発明は、ポリマーの溶解度を高めるための、式（Ｉ）の繰返し単位のポリマーの使用を提供し：
【化２】
0006723997.tif 000003
【００１８】
Ｒ１は、各存在において、独立して、Ｈまたは置換基であり；Ｒ２は、各存在において、独立して、置換基であり；ｘは、０、１、２、または３である。
【００１９】
本発明は、図面を参照してより詳細に説明される。
【図面の簡単な説明】
【００２０】
【図１】本発明の実施形態に従うＯＬＥＤを概略的に示す。
【図２】本発明の実施形態に従うポリマーおよび比較ポリマーのフォトルミネセンススペクトルを示す。
【図３】本発明の実施形態に従うポリマーおよび比較ポリマーのフォトルミネセンススペクトルを示す。
【図４】図３のポリマーから形成される発光層を含有するＯＬＥＤのエレクトロルミネセンススペクトルを示す。
【図５】本発明の実施形態に従うポリマー、比較ポリマー、およびフルオレントリマーモデル化合物の吸収スペクトルを示す。
【発明を実施するための形態】
【００２１】
図１（いずれも正確な縮尺率で描かれていない）は、陽極１０１、陰極１０５、および陽極と陰極との間に発光層１０３を備える、本発明の実施形態に従うＯＬＥＤ１００を示す。デバイス１００は、基材１０７、例えばガラス基材またはプラスチック基材上に支持される。
【００２２】
発光層１０３は、パターン化されていなくてもよいし、パターン化されて離散的ピクセルを形成してもよい。各ピクセルはさらにサブピクセルに分割されてよい。発光層は、例えばモノクロディスプレイまたは他のモノクロデバイス用の、単一の発光材料を含有してもよいし、フルカラーディスプレイ用の様々な色を発する材料、特に赤色発光材料、緑色発光材料、および青色発光材料を含有してもよい。
【００２３】
発光層１０３は、式（Ｉ）の繰返し単位を含むポリマーを含有する。発光層１０３は、ポリマーから本質的になってもよいし、１つまたは複数の更なる材料、例えば１つもしくは複数の電荷輸送材料、または１つもしくは複数の発光材料を含有してもよい。ポリマーは、発光ポリマーであってよい。ポリマーは、蛍光ドーパントおよび燐光ドーパントから選択される１つまたは複数の発光ドーパントと組み合わせて用いられるホストポリマーであってよい。ポリマーは、ホストとして用いられるならば、好ましくは、最低励起状態エネルギー準位が、放射性励起子崩壊が起こる発光ドーパントの対応する最低励起状態エネルギー準位と、少なくとも同じであるか、それよりも高い。蛍光ドーパントの場合、この最低励起状態は、最低一重項励起状態（Ｓ１）である。燐光ドーパントの場合、この最低励起状態は、最低三重項励起状態（Ｔ１）である。
【００２４】
本明細書中のあらゆる場所に記載される一重項エネルギー準位は、材料の蛍光スペクトルから測定されるものとされ得る。本明細書中のあらゆる場所に記載される三重項エネルギー準位は、低温燐光分光法によって測定される燐光スペクトルの立上がりエネルギー（ピーク強度の高エネルギー側の半分のエネルギー）から測定されるものとされ得る（Ｙ．Ｖ．Ｒｏｍａｏｖｓｋｉｉ  ｅｔ  ａｌ，Ｐｈｙｓｉｃａｌ  Ｒｅｖｉｅｗ  Ｌｅｔｔｅｒｓ，２０００，８５（５），ｐ１０２７、Ａ．ｖａｎ  Ｄｉｊｋｅｎ  ｅｔ  ａｌ，Ｊｏｕｒｎａｌ  ｏｆ  ｔｈｅ  Ａｍｅｒｉｃａｎ  Ｃｈｅｍｉｃａｌ  Ｓｏｃｉｅｔｙ，２００４，１２６，ｐ７７１８）。
【００２５】
１つまたは複数の更なる層が、陽極１０１と陰極１０５との間に提供されてよい。更なる層は、１つまたは複数の更なる発光層、正孔注入層、正孔輸送層、電子輸送層、正孔ブロッキング層、および電子ブロッキング層から選択されてよい。
【００２６】
好ましいデバイス構造体は：
陽極／正孔注入層／発光層／陰極
陽極／正孔輸送層／発光層／陰極
陽極／正孔注入層／正孔輸送層／発光層／陰極
陽極／正孔注入層／正孔輸送層／発光層／電子輸送層／陰極
を備える。
【００２７】
好ましくは、正孔輸送層および正孔注入層の少なくとも１つが存在する。好ましくは、正孔注入層および正孔輸送層の双方が存在する。
【００２８】
実施形態において、デバイスから発される実質的に全ての光は、式（Ｉ）の繰返し単位を含むポリマーから発される光であってよい。
【００２９】
実施形態において、実質的に全ての光は、式（Ｉ）の繰返し単位を含むポリマー以外の材料から発される。
【００３０】
ＯＬＥＤは、白色発光ＯＬＥＤであってよい。白色発光ＯＬＥＤは、単一の白色発光層を含有してもよいし、組み合わせて白色光を生じさせる、様々な色を発する２つ以上の層を含有してもよい。白色光は、単一の発光層内に提供される、または複数の発光層内に分配される、赤色、緑色、および青色の発光材料の組合せから生じ得る。好ましい配置において、デバイスは、赤色発光材料を含む発光層、ならびに緑色発光材料および青色発光材料を含む発光層を有する。
【００３１】
白色発光ＯＬＥＤから発される光は、ＣＩＥｘ座標が、２５００〜９０００Ｋの範囲内の温度にて黒体によって発される光と等価であってよく、そしてＣＩＥｙ座標が、黒体によって発される前記光のＣＩＥｙ座標の０．０５または０．０２５の範囲内であってよく、ＣＩＥｘ座標が、２７００〜４５００Ｋの範囲内の温度にて黒体によって発される光と等価であってもよいし、３５００Ｋを超えて発される光と等価であってもよい。
【００３２】
青色を発する材料は、光ルミネセンススペクトルのピークが４２０〜４９０ｎｍの範囲内であってよく、より好ましくは４２０〜４８０ｎｍの範囲内であってもよい。
【００３３】
緑色を発する材料は、光ルミネセンススペクトルのピークが４９０ｎｍ超から最大５８０ｎｍの範囲内であってもよく、４９０ｎｍ超から最大５４０ｎｍであってもよい。
【００３４】
赤色を発する材料は、光ルミネセンススペクトルのピークが５８０ｎｍ超から最大６３０ｎｍであってもよく、５８５〜６２５ｎｍであってもよい。
【００３５】
図１の実施形態において、式（Ｉ）の繰返し単位を含むポリマーは、デバイスの発光層内に提供される。
【００３６】
他の実施形態（図示せず）において、式（Ｉ）の繰返し単位を含むポリマーは、電荷輸送層、例えば正孔輸送層または電子輸送層内に提供されてよく、その場合には、発光層は、式（Ｉ）の繰返し単位を含むポリマーを含有してもよいし、含有しなくてもよい。
【００３７】
ポリマーは、式（Ｉ）の１つの繰返し単位のみを含有してもよいし、式（Ｉ）の複数の異なる繰返し単位を含有してもよい。
【００３８】
好ましくは、式（Ｉ）の繰返し単位の２−炭素原子および６−炭素原子は、隣接する繰返し単位の芳香族の炭素原子に直接結合する。
【００３９】
式（Ｉ）の２，６−結合フェナントレン繰返し単位の全体にわたる共役の程度は、２，７−結合フェナントレン繰返し単位と比較して、制限される。共役ポリマーバックボーン中の２，７−結合フェナントレン繰返し単位は、隣接する芳香族の、または複素環式芳香族の繰返し単位に共役して、スキーム１に示される繰返し単位の全体にわたる共役経路を提供することができ、これが、２つのフェニル基に隣接する２，７−結合フェナントレンの共鳴構造を示す。
【００４０】
スキーム１
【化３】
0006723997.tif 000004
【００４１】
対照的に、スキーム２に示されるように、スキーム１の２，７−結合フェナントレンが２，６−結合フェナントレンと置換されている共鳴構造は、描くことができない。
【００４２】
スキーム２
【化４】
0006723997.tif 000005
【００４３】
したがって、式（Ｉ）の繰返し単位は、式（Ｉ）の単位に隣接する繰返し単位間に共役経路を提供し得るが、共役の程度は、２，７−結合フェナントレン繰返し単位によって提供される程度と比較して、制限される。ポリマーの一重項励起状態および／または三重項励起状態は、このようにポリマーバックボーンに沿う共役の程度を制限することによって、増大し得る。式（Ｉ）の繰返し単位を含むポリマーのＨＯＭＯレベルおよび／またはＬＵＭＯレベルは、他の位置を介して結合するポリマーのレベルと実質的に同じであり得る。
【００４４】
式（Ｉ）の繰返し単位は、ポリマーバックボーンに沿って約１２０°の角度を生じる。驚くべきことに、発明者らは、式（Ｉ）の繰返し単位が、２，７−結合フェナントレン繰返し単位を含有するポリマーと比較して、ポリマーの溶解度を増大させることを見出した。
【００４５】
式（Ｉ）のＲ１およびＲ２は、それぞれ独立して：
−アルキル、場合によってはＣ１〜２０アルキルであって、１つまたは複数の隣接しないＣ原子が、置換されていてもよいアリールもしくはヘテロアリール、Ｏ、Ｓ、置換されているＮ、Ｃ＝Ｏ、または−ＣＯＯ−と置換されていてよく、かつ１つまたは複数のＨ原子が、Ｆと置換されていてよい、アルキル、場合によってはＣ１〜２０アルキル；
−置換されていなくてもよいし、１つまたは複数の置換基で置換されていてもよいアリール基およびヘテロアリール基、好ましくは１つまたは複数のＣ１〜２０アルキル基で置換されているフェニル；
−アリール基またはヘテロアリール基の直鎖または分枝鎖であって、各基が独立して、例えば式−（Ａｒ７）ｒの基で置換されていてよく、各Ａｒ７は独立して、アリール基またはヘテロアリール基であり、ｒは少なくとも２である、アリール基またはヘテロアリール基の直鎖または分枝鎖、好ましくは、それぞれが置換されていなくてもよいし、１つまたは複数のＣ１〜２０アルキル基で置換されていてもよいフェニル基の分枝鎖または直鎖；ならびに
−架橋性の基、例えば、ビニル基もしくはアクリレート基等の二重結合を含む基、またはベンゾシクロブタン基；
からなる群から選択されてよい。
【００４６】
Ｒ１またはＲ２がアリール基もしくはヘテロアリール基、またはアリール基もしくはヘテロアリール基の直鎖もしくは分枝鎖を含む場合には、各アリール基または各ヘテロアリール基は：
アルキル、例えばＣ１〜２０アルキルであって、１つまたは複数の隣接していないＣ原子が、Ｏ、Ｓ、置換されているＮ、Ｃ＝Ｏ、および−ＣＯＯ−と置換されていてよく、アルキル基の１つまたは複数のＨ原子が、Ｆと置換されていてよい、アルキル、例えばＣ１〜２０アルキル；
ＮＲ９２、ＯＲ９、ＳＲ９、ＳｉＲ９３、ならびに
フルオリン、ニトロ、およびシアノ
からなる群から選択される１つまたは複数の置換基Ｒ３で置換されていてよく；
各Ｒ９は独立して、アルキル、好ましくはＣ１〜２０アルキル；および、１つまたは複数のＣ１〜２０アルキル基で置換されていてもよい、アリールまたはヘテロアリール、好ましくはフェニルからなる群から選択される。
【００４７】
置換されているＮは、存在する場合、−ＮＲ６−であってよく、Ｒ６は置換基であり、それぞれ存在する場合、Ｃ１〜４０ヒドロカルビル基であってもよく、Ｃ１〜２０アルキル基であってもよい。
【００４８】
架橋性の基Ｒ１またはＲ２は、式（Ｉ）のフェナントレンに直接結合した架橋基を含有してもよいし、スペーサ基によってフェナントレンから間隔をあけられていてもよい。スペーサ基は、Ｃ１〜２０アルキルまたはアリール−Ｃ１〜２０アルキルから選択されてよく、フェニル−Ｃ１〜２０アルキルであってもよく、アルキルの１つまたは複数の隣接していないＣ原子は、Ｏ、ＳｉＲ４２、Ｃ＝Ｏ、またはＣＯＯで置換されていてよく、Ｒ４は、Ｃ１〜２０ヒドロカルビルであり、Ｃ１〜２０アルキルであってもよい。
【００４９】
好ましくは、各Ｒ１、そして存在する場合、各Ｒ２は、独立して、Ｃ１〜４０ヒドロカルビルから選択され、より好ましくは、Ｃ１〜２０アルキル；置換されていないフェニル；１つまたは複数のＣ１〜２０アルキル基で置換されているフェニル；フェニル基の直鎖または分枝鎖であって、各フェニルが、置換されていなくてもよいし、１つまたは複数の置換基で置換されていてもよい、フェニル基の直鎖または分枝鎖；および架橋性の基から選択される。
【００５０】
好ましくは、各ｘは０である。
【００５１】
式（Ｉ）の繰返し単位を含むポリマーは、ホモポリマーであってもよいし、式（Ｉ）の繰返し単位および１つまたは複数の共繰返し単位を含むコポリマーであってもよい。
【００５２】
式（Ｉ）の繰返し単位は、コポリマーの繰返し単位の１〜９９ｍｏｌ％を構成してよく、１〜５０ｍｏｌ％を構成してもよいし、１〜２０ｍｏｌ％を構成してもよい。
【００５３】
例示的な共繰返し単位は、電荷輸送繰返し単位および発光繰返し単位を含む。
【００５４】
アリーレン繰返し単位の好ましい一クラスが、フェニレン繰返し単位、例えば式（ＶＩ）のフェニレン繰返し単位であり：
【化５】
0006723997.tif 000006
【００５５】
ｗは、各存在において、独立して、０、１、２、３、または４であり、１または２であってもよく；ｎは、１、２、または３であり；Ｒ７は、各存在において、独立して、置換基である。
【００５６】
存在する場合、各Ｒ７は独立して：
−アルキル、場合によってはＣ１〜２０アルキルであって、１つまたは複数の隣接しないＣ原子が、置換されていてもよいアリールもしくはヘテロアリール、Ｏ、Ｓ、置換されているＮ、Ｃ＝Ｏ、または−ＣＯＯ−と置換されていてよく、かつ１つまたは複数のＨ原子が、Ｆと置換されていてよい、アルキル、場合によってはＣ１〜２０アルキル；
−置換されていなくてもよいし、１つまたは複数の置換基で置換されていてもよいアリール基およびヘテロアリール基、好ましくは１つまたは複数のＣ１〜２０アルキル基で置換されているフェニル；
−アリール基またはヘテロアリール基の直鎖または分枝鎖であって、各基が独立して、例えば式−（Ａｒ７）ｒの基で置換されていてよく、各Ａｒ７は独立して、アリール基またはヘテロアリール基であり、ｒは少なくとも２である、アリール基またはヘテロアリール基の直鎖または分枝鎖、好ましくは、それぞれが置換されていなくてもよいし、１つまたは複数のＣ１〜２０アルキル基で置換されていてもよいフェニル基の分枝鎖または直鎖；ならびに
−架橋性の基、例えば、ビニル基もしくはアクリレート基等の二重結合を含む基、またはベンゾシクロブタン基；
からなる群から選択されてよい。
【００５７】
Ｒ７がアリール基もしくはヘテロアリール基、またはアリール基もしくはヘテロアリール基の直鎖もしくは分枝鎖を含む場合には、各アリール基または各ヘテロアリール基は：
アルキル、例えばＣ１〜２０アルキルであって、１つまたは複数の隣接しないＣ原子が、Ｏ、Ｓ、置換されているＮ、Ｃ＝Ｏ、および−ＣＯＯ−と置換されていてよく、アルキル基の１つまたは複数のＨ原子が、Ｆと置換されていてよい、アルキル、例えばＣ１〜２０アルキル；
ＮＲ９２、ＯＲ９、ＳＲ９、ＳｉＲ９３、ならびに
フルオリン、ニトロ、およびシアノ
からなる群から選択される１つまたは複数の置換基Ｒ８で置換されていてよく；
各Ｒ９は独立して、アルキル、好ましくはＣ１〜２０アルキル；および、１つまたは複数のＣ１〜２０アルキル基で置換されていてもよい、アリールまたはヘテロアリール、好ましくはフェニルからなる群から選択される。
【００５８】
置換されているＮは、存在する場合、−ＮＲ６−であってよく、Ｒ６は、先に記載される通りである。
【００５９】
好ましくは、各Ｒ７は、存在する場合、独立して、Ｃ１〜４０ヒドロカルビルから選択され、より好ましくは、Ｃ１〜２０アルキル；置換されていないフェニル；１つまたは複数のＣ１〜２０アルキル基で置換されているフェニル；フェニル基の直鎖または分枝鎖であって、各フェニルが、置換されていなくてもよいし、１つまたは複数の置換基で置換されていてもよい、フェニル基の直鎖または分枝鎖；および架橋性の基から選択される。
【００６０】
ｎが１であれば、式（ＶＩ）の例示的な繰返し単位は、以下を含む：
【化６】
0006723997.tif 000007
【００６１】
式（ＶＩ）の特に好ましい繰返し単位は、式（ＶＩａ）を有する：
【化７】
0006723997.tif 000008
【００６２】
式（ＶＩａ）の置換基Ｒ７は、繰返し単位の結合位置に隣接しており、式（ＶＩａ）の繰返し単位と、隣接する繰返し単位との間で立体障害を生じさせて、隣接する繰返し単位の一方または双方に対する面から捻じれて式（ＶＩａ）の繰返し単位が生じ得る。
【００６３】
ｎが２または３である例示的な繰返し単位は、以下を含む：
【化８】
0006723997.tif 000009
【００６４】
好ましい繰返し単位は、式（ＶＩｂ）を有する：
【化９】
0006723997.tif 000010
【００６５】
式（ＶＩｂ）の２つのＲ７基は、結合しているフェニル環の間で立体障害を生じさせて、２つのフェニル環の互いに対する捻じれを生じさせ得る。
【００６６】
アリーレン繰返し単位の更なるクラスは、置換されていてもよいフルオレン繰返し単位、例えば式（ＶＩＩ）の繰返し単位であり：
【化１０】
0006723997.tif 000011
【００６７】
Ｒ８は、各存在において、同じであり、または異なっており、かつ置換基であり、２つの基Ｒ８は、結合して環を形成していてよく；Ｒ７は、先に記載されるような置換基であり；ｄは、０、１、２、または３である。
【００６８】
各Ｒ８は独立して：
−アルキル、場合によってはＣ１〜２０アルキルであって、１つまたは複数の隣接しないＣ原子が、置換されていてもよいアリールもしくはヘテロアリール、Ｏ、Ｓ、置換されているＮ、Ｃ＝Ｏ、または−ＣＯＯ−と置換されていてよく、かつ１つまたは複数のＨ原子が、Ｆと置換されていてよい、アルキル、場合によってはＣ１〜２０アルキル；
−置換されていなくてもよいし、１つまたは複数の置換基で置換されていてもよいアリール基およびヘテロアリール基、好ましくは１つまたは複数のＣ１〜２０アルキル基で置換されているフェニル；
−アリール基またはヘテロアリール基の直鎖または分枝鎖であって、各基が独立して、例えば式−（Ａｒ７）ｒの基で置換されていてよく、各Ａｒ７は独立して、アリール基またはヘテロアリール基であり、ｒは少なくとも２であり、２または３であってもよい、アリール基またはヘテロアリール基の直鎖または分枝鎖、好ましくは、それぞれが置換されていなくてもよいし、１つまたは複数のＣ１〜２０アルキル基で置換されていてもよいフェニル基の分枝鎖または直鎖；ならびに
−架橋性の基、例えば、ビニル基もしくはアクリレート基等の二重結合を含む基、またはベンゾシクロブタン基；
からなる群から選択されてよい。
【００６９】
好ましくは、各Ｒ８は独立して、Ｃ１〜４０ヒドロカルビル基である。
【００７０】
置換されているＮは、存在する場合、−ＮＲ６−であってよく、Ｒ６は、先に記載される通りである。
【００７１】
フルオレン繰返し単位の芳香族の炭素原子は、置換されていなくてもよいし、式（ＶＩ）に関して記載されるような１つまたは複数の置換基Ｒ７で置換されていてもよい。
【００７２】
例示的な置換基Ｒ７は、アルキル、例えばＣ１〜２０アルキルであり、１つまたは複数の隣接しないＣ原子は、Ｏ、Ｓ、Ｃ＝Ｏ、および−ＣＯＯ−、置換されていてもよいアリール、置換されていてもよいヘテロアリール、アルコキシ、アルキルチオ、フルオリン、シアノ、ならびにアリールアルキルと置換されていてよい。特に好ましい置換基として、Ｃ１〜２０アルキル、および置換されている、または置換されていないアリール、例えばフェニルが挙げられる。アリールのための選択可能な置換基として、１つまたは複数のＣ１〜２０アルキル基が挙げられる。
【００７３】
式（ＶＩＩ）の繰返し単位は、２つの異なる置換基Ｒ８を有してよく、これは例えば国際公開第２０１２／１０４５７９号に記載されており、その内容は参照によって本明細書に組み込まれる。
【００７４】
ポリマーバックボーンにおける式（ＶＩＩ）の繰返し単位の、隣接する繰返し単位のアリール基またはヘテロアリール基との共役の程度は、（ａ）繰返し単位の全体にわたる共役の程度を制限するように、繰返し単位を、３位置および／もしくは６位置を介して結合させることによって、かつ／または（ｂ）隣接する（１つまたは複数の）繰返し単位による捻じれを生じさせるように、結合位置に隣接する１つもしくは複数の位置において、繰返し単位を、１つもしくは複数の置換基Ｒ７で置換することによって、例えば、２，７−結合フルオレンに、Ｃ１〜２０アルキル置換基を、３位置および６位置の一方または双方に持たせることによって、調節され得る。
【００７５】
式（ＶＩＩ）の繰返し単位は、式（ＶＩＩａ）の２，７−結合繰返し単位であってよい：
【化１１】
0006723997.tif 000012
【００７６】
式（ＶＩＩａ）の繰返し単位の全体にわたる、比較的高い共役の程度は、各ｄ＝０の場合に、またはいずれかの置換基Ｒ７が、式（ＶＩＩａ）の結合２位置または結合７位置に隣接する位置に存在しない場合に、実現され得る。
【００７７】
式（ＶＩＩａ）の繰返し単位の全体にわたる、比較的低い共役の程度は、少なくとも１つのｄが、少なくとも１である場合に、かつ少なくとも１つの置換基Ｒ７が、式（ＶＩＩａ）の結合２位置または結合７位置に隣接する位置に存在する場合に、実現され得る。繰返し単位の全体にわたる比較的低い共役の程度を実現するために、各ｄは１であり、かつ式（ＶＩＩａ）の繰返し単位の３位置および／または６位置が、置換基Ｒ７で置換されていてもよい。
【００７８】
式（ＶＩＩ）の繰返し単位は、式（ＶＩＩｂ）の３，６−結合繰返し単位であってよい：
【化１２】
0006723997.tif 000013
【００７９】
式（ＶＩＩｂ）の繰返し単位の全体にわたる共役の程度は、式（ＶＩＩａ）の対応する繰返し単位と比較して、比較的低くなり得る。
【００８０】
別の例示的なアリーレン繰返し単位は、式（ＶＩＩＩ）を有し：
【化１３】
0006723997.tif 000014
【００８１】
Ｒ７、Ｒ８、およびｄは、先の式（ＶＩ）および式（ＶＩＩ）に関して記載される通りである。Ｒ７基はいずれも、他のＲ７基のいずれかに結合して、環を形成してよい。そのように形成された環は、置換されていなくてもよいし、１つまたは複数の置換基で置換されていてもよいし、１つまたは複数のＣ１〜２０アルキル基で置換されていてもよい。
【００８２】
式（ＶＩＩＩ）の繰返し単位は、式（ＶＩＩＩａ）または式（ＶＩＩＩｂ）を有してよい：
【化１４】
0006723997.tif 000015
【００８３】
１つまたは複数の共繰返し単位は、共役遮断繰返し単位を含んでよく、これは、共役遮断繰返し単位に隣接する繰返し単位間に、いかなる共役経路も提供しない繰返し単位である。
【００８４】
例示的な共役遮断共繰返し単位として、式（ＩＩ）の共繰返し単位が挙げられ：
【化１５】
0006723997.tif 000016
【００８５】
Ａｒ４は、それぞれ存在する場合、独立して、置換されていなくてもよいし、１つまたは複数の置換基で置換されていてもよいアリール基またはヘテロアリール基を表し；
Ｓｐは、少なくとも１つの炭素原子またはケイ素原子を含むスペーサ基を表す。
【００８６】
好ましくは、スペーサ基Ｓｐは、Ａｒ４基を分離する少なくとも１つのｓｐ３混成炭素原子を含む。
【００８７】
好ましくは、Ａｒ４はアリール基であり、Ａｒ４基は同じであっても異なってもよい。より好ましくは、各Ａｒ４はフェニルである。
【００８８】
各Ａｒ４は独立して、置換されていなくてもよいし、１、２、３、または４つの置換基で置換されていてもよい。１つまたは複数の置換基は：
−Ｃ１〜２０アルキルであって、アルキル基の１つまたは複数の隣接しないＣ原子が、Ｏ、Ｓ、もしくはＣＯＯ、Ｃ＝Ｏ、ＮＲ６、またはＳｉＲ６２によって置換されていてよく、Ｃ１〜２０アルキル基の１つまたは複数のＨ原子が、Ｆによって置換されていてよく、Ｒ６は、置換基であり、それぞれ存在する場合、Ｃ１〜４０ヒドロカルビル基であってもよく、Ｃ１〜２０アルキル基であってもよい、Ｃ１〜２０アルキル；および
−アリールまたはヘテロアリール、場合によってはフェニルであって、置換されていなくてもよいし、１つまたは複数のＣ１〜２０アルキル基で置換されていてもよい、アリールまたはヘテロアリール、場合によってはフェニル
から選択されてよい。
【００８９】
Ａｒ４の好ましい置換基は、Ｃ１〜２０アルキル基であり、各存在において、同じであっても異なってもよい。
【００９０】
例示的な基Ｓｐは、Ｃ１〜２０アルキル鎖を含み、鎖の１つまたは複数の隣接しないＣ原子は、Ｏ、Ｓ、−ＮＲ６−、−ＳｉＲ６２−、−Ｃ（＝Ｏ）−、または−ＣＯＯ−と置換されていてよく、Ｒ６は、それぞれ存在する場合、置換基であり、それぞれ存在する場合、Ｃ１〜４０ヒドロカルビル基であってもよく、Ｃ１〜２０アルキル基であってもよい。
【００９１】
式（ＩＩ）の例示的な繰返し単位は、以下を含み、Ｒは、それぞれ存在する場合、ＨまたはＣ１〜５アルキルである：
【化１６】
0006723997.tif 000017
0006723997.tif 000018
0006723997.tif 000019
0006723997.tif 000020
【００９２】
式（Ｉ）の繰返し単位を含むポリマーは、式（ＩＩＩ）の繰返し単位を含んでよく：
【化１７】
0006723997.tif 000021
【００９３】
Ａｒ８、Ａｒ９、およびＡｒ１０は、各存在において、独立して、置換されている、または置換されていないアリールまたはヘテロアリールから選択され、ｇは、０、１、または２、好ましくは０または１であり、Ｒ１３は、各存在において、独立して、Ｈまたは置換基、好ましくは置換基であり、ｃ、ｄ、およびｅはそれぞれ独立して、１、２、または３である。
【００９４】
式（ＩＩＩ）の繰返し単位は、ポリマーに、正孔輸送層もしくは発光層に用いられる正孔輸送特性、および／または発光層に用いられる発光特性を提供し得る。
【００９５】
Ｒ１３は、ｇが１または２であるときにそれぞれ存在する場合、同じであっても異なってもよく、好ましくは、アルキル、例えばＣ１〜２０アルキル、Ａｒ１１、Ａｒ１１基の分枝鎖もしくは直鎖、または、式（ＩＩＩ）のＮ原子に直接結合する、もしくはスペーサ基によってＮ原子から間隔をあけられている架橋性の単位からなる群から選択され、Ａｒ１１は、各存在において、独立して、置換されていてもよいアリールまたはヘテロアリールである。例示的なスペーサ基は、Ｃ１〜２０アルキル、フェニル、およびフェニル−Ｃ１〜２０アルキルである。
【００９６】
同じＮ原子に直接結合しているＡｒ８、Ａｒ９、ならびに存在するならばＡｒ１０およびＡｒ１１から選択されるあらゆる２つの芳香族基または複素環式芳香族基は、別のＡｒ８、Ａｒ９、Ａｒ１０、およびＡｒ１１に対する直接的な結合原子もしくは基または二価結合原子もしくは基によって結合してよい。好ましい二価結合原子および基として、Ｏ、Ｓ；置換されているＮ；および置換されているＣが挙げられる。
【００９７】
Ａｒ８は好ましくは、置換されていなくてもよいし、１つまたは複数の置換基で置換されていてもよいＣ６〜２０アリール、より好ましくはフェニルである。
【００９８】
ｇ＝０の場合には、Ａｒ９は好ましくは、置換されていなくてもよいし、１つまたは複数の置換基で置換されていてもよいＣ６〜２０アリール、より好ましくはフェニルである。
【００９９】
ｇ＝１の場合には、Ａｒ９は好ましくは、置換されていなくてもよいし、１つまたは複数の置換基で置換されていてもよいＣ６〜２０アリール、より好ましくはフェニルまたは多環芳香族基、例えばナフタレン、ペリレン、アントラセン、またはフルオレンである。
【０１００】
Ｒ１３は好ましくは、Ａｒ１１、またはＡｒ１１基の分枝鎖もしくは直鎖である。Ａｒ１１は、それぞれ存在する場合、好ましくは、置換されていなくてもよいし、１つまたは複数の置換基で置換されていてもよいフェニルである。
【０１０１】
例示的な基Ｒ１３として、以下が挙げられ、これらはそれぞれ、置換されていなくてもよいし、１つまたは複数の置換基で置換されていてもよく、＊は、Ｎに対する付着点を表し：
【化１８】
0006723997.tif 000022
【０１０２】
ｃ、ｄ、およびｅは好ましくは、それぞれ１である。
【０１０３】
Ａｒ８、Ａｒ９、ならびに存在するならばＡｒ１０およびＡｒ１１はそれぞれ独立して、置換されておらず、または１つもしくは複数の置換基で置換されており、１、２、３、もしくは４つの置換基で置換されていてもよい。例示的な置換基は：
−置換されている、または置換されていないアルキル、場合によってはＣ１〜２０アルキルであって、１つまたは複数の隣接しないＣ原子が、置換されていてもよいアリールもしくはヘテロアリール（好ましくはフェニル）、Ｏ、Ｓ、Ｃ＝Ｏ、または−ＣＯＯ−で置換されていてよく、１つまたは複数のＨ原子が、Ｆと置換されていてよい、アルキル、場合によってはＣ１〜２０アルキル；および
−Ａｒ８、Ａｒ９、Ａｒ１０、もしくはＡｒ１１の一部に直接付着している、Ａｒ８、Ａｒ９、Ａｒ１０、もしくはＡｒ１１の一部を形成している、またはスペーサ基によってＡｒ８、Ａｒ９、Ａｒ１０、もしくはＡｒ１１の一部から間隔をあけられている架橋性の基、例えばビニル基もしくはアクリレート基等の二重結合を含む基、またはベンゾシクロブタン基
から選択されてよい。
【０１０４】
Ａｒ８、Ａｒ９、ならびに存在するならばＡｒ１０およびＡｒ１１の好ましい置換基は、Ｃ１〜４０ヒドロカルビル架橋基、好ましくはＣ１〜２０アルキルまたはヒドロカルビル架橋基である。
【０１０５】
式（ＩＩＩ）の好ましい繰返し単位は、式１〜式３の単位を含む：
【化１９】
0006723997.tif 000023
【０１０６】
好ましくは、式１の繰返し単位のＡｒ８、Ａｒ１０、およびＡｒ１１はフェニルであり、Ａｒ９はフェニルまたは多環芳香族基である。
【０１０７】
好ましくは、式２および式３の繰返し単位のＡｒ８、Ａｒ９、およびＡｒ１１は、フェニルである。
【０１０８】
好ましくは、式３の繰返し単位のＡｒ８およびＡｒ９はフェニルであり、Ｒ１３はフェニル基またはフェニル基の分枝鎖もしくは直鎖である。
【０１０９】
式（ＩＩＩ）の繰返し単位を含む正孔輸送ポリマーは、ホモポリマーであってもよいし、式（ＩＩＩ）の繰返し単位および１つまたは複数の共繰返し単位を含有するコポリマーであってもよい。
【０１１０】
式（ＩＩＩ）の繰返し単位は、約１０ｍｏｌ％から最大約９５ｍｏｌ％の範囲のモル量で提供されてよく、約１０〜７５ｍｏｌ％、または約１０〜５０ｍｏｌ％の範囲のモル量で提供されてもよい。
【０１１１】
ポリマーは、式（ＩＩＩ）の１つの、または２つ以上の異なる繰返し単位を含有してよい。
【０１１２】
式（Ｉ）の繰返し単位を含むポリマーは、本明細書中に記載されるような、ホモポリマーのみを形成するための適切なモノマーの重合によって形成されてもよいし、より好ましくは、コポリマーを形成するための１つまたは複数のコモノマーとの重合によって形成されてもよい。式（Ｉｍ）の繰返し単位を形成するためのモノマーは、式（Ｉｍ）を有してよく：
【化２０】
0006723997.tif 000024
【０１１３】
Ｒ１、Ｒ２、およびｘは、先に記載される通りであり、ＬＧは、脱離基、好ましくは、ボロン酸またはそのエステル；ハロゲン、場合によっては臭素またはヨウ素；およびスルホン酸またはそのエステルから選択される基である。
【０１１４】
ボロン酸のエステルは、以下の式の基を含み：
【化２１】
0006723997.tif 000025
【０１１５】
各Ｒ５は独立して、Ｃ１〜１０アルキル基であり、２つの基Ｒ５は、置換されていなくてもよいし、１つまたは複数のＣ１〜５アルキル基で置換されていてもよい環を形成するように結合されていてよく、＊は、式（Ｉｍ）のフェナントレンに対する付着点を表す。
【０１１６】
本明細書中のあらゆる場所に記載される共繰返し単位は、式（Ｉｍ）に関して記載される通りであってよい脱離基ＬＧで置換されている、対応するコモノマーの重合によって形成されてよい。
【０１１７】
式（Ｉｍ）のモノマー、およびあらゆるコモノマーは、金属触媒、好ましくはパラジウム化合物触媒またはニッケル化合物触媒の存在下で重合し得る。ポリマーの繰返し単位の芳香族の炭素原子間の直接的な炭素−炭素結合を形成するために、脱離基ＬＧを有するモノマー間の反応が用いられ得る。
【０１１８】
本明細書中に記載されるポリマーは、適切には、ゲル浸透クロマトグラフィによって測定されるポリスチレン換算の数平均分子量（Ｍｎ）が、約１×１０３から１×１０８、好ましくは１×１０３から５×１０６の範囲である。本明細書中に記載されるポリマーのポリスチレン換算の重量平均分子量（Ｍｗ）は、１×１０３から１×１０８、好ましくは１×１０４から１×１０７であってよい。
【０１１９】
本明細書中のあらゆる場所に記載されるポリマーは適切には、非晶質ポリマーである。
【０１２０】
発光材料
式（Ｉ）のポリマーは、ＯＬＥＤでの使用中に発光し、その場合、式（Ｉ）のポリマーは、ＯＬＥＤの唯一の発光材料であってもよいし、式（Ｉ）のポリマーと同じ層内に、または別個の発光層内に１つまたは複数の更なる発光材料が提供されてもよい。
【０１２１】
式（Ｉ）のポリマーは、使用中に非放射性であってよく、そして正孔輸送層または電子輸送層内でそれぞれ正孔輸送材料または電子輸送材料であってもよいし、例えば１つもしくは複数の蛍光発光材料、または燐光発光材料との組合せに用いられるホスト材料として、デバイスの発光層内に存在してもよい。
【０１２２】
発光材料はポリマーであっても非ポリマーであってもよく、そして蛍光発光材料および燐光発光材料から選択されてよい。好ましい燐光発光材料は、遷移金属複合体である。
【０１２３】
例示的な燐光材料は、式（ＩＸ）を有する遷移金属複合体であり：
ＭＬ１ｑＬ２ｒＬ３ｓ
（ＩＸ）
Ｍは金属であり；Ｌ１、Ｌ２、およびＬ３はそれぞれ配位基であり；ｑは正の整数であり；ｒおよびｓはそれぞれ独立して、０または正の整数であり；（ａ．ｑ）＋（ｂ．ｒ）＋（ｃ．ｓ）の合計は、Ｍ上で利用可能な配位部位数と等しく、ａは、Ｌ１上の配位部位数であり、ｂは、Ｌ２上の配位部位数であり、ｃは、Ｌ３上の配位部位数である。好ましくは、ａ、ｂ、およびｃはそれぞれ、１または２、より好ましくは２（二座配位子）である。好ましい実施形態において、ｑは２であり、ｒは０または１であり、ｓは０であり、またはｑは３であり、そしてｒおよびｓはそれぞれ０である。
【０１２４】
重元素Ｍは、強いスピン軌道結合を誘導して、三重項以上の状態からの迅速な系間交差および放射を可能にする。適切な重金属Ｍとして、ｄブロック金属、特に周期２および３のもの、すなわち元素３９から４８および７２から８０、特にルテニウム、ロジウム、パラジウム、レニウム、オスミウム、イリジウム、白金、および金が挙げられる。イリジウムが特に好ましい。
【０１２５】
例示的な配位子Ｌ１、Ｌ２、およびＬ３として、炭素供与体または窒素供与体、例えば式（Ｘ）のポルフィリンまたは二座配位子が挙げられ：
【化２２】
0006723997.tif 000026
【０１２６】
Ａｒ５およびＡｒ６は、同じであっても異なってもよく、そして独立して、置換されている、または置換されていないアリールまたはヘテロアリールから選択され；Ｘ１およびＹ１は、同じであっても異なってもよく、そして独立して、炭素または窒素から選択され；Ａｒ５およびＡｒ６は、一緒に融合されてよい。Ｘ１が炭素であり、Ｙ１が窒素である配位子、特に、Ａｒ５がＮ原子およびＣ原子のみの単一の環または縮合複素環式芳香族化合物、例えばピリジルまたはイソキノリンであり、Ａｒ６が単一の環または縮合芳香族化合物、例えばフェニルまたはナフチルである配位子が好ましい。
【０１２７】
赤色の放射を達成するために、Ａｒ５は、フェニル、フルオレン、ナフチルから選択されてよく、そしてＡｒ６は、キノリン、イソキノリン、チオフェン、およびベンゾチオフェンから選択される。
【０１２８】
緑色の放射を達成するために、Ａｒ５は、フェニルまたはフルオレンから選択されてよく、そしてＡｒ６は、ピリジンであってよい。
【０１２９】
青色の放射を達成するために、Ａｒ５はフェニルから選択されてよく、そしてＡｒ６は、イミダゾール、ピラゾール、トリアゾール、およびテトラゾールから選択されてよい。
【０１３０】
二座配位子の例が、以下に示される：
【化２３】
0006723997.tif 000027
【０１３１】
Ａｒ５およびＡｒ６はそれぞれ、１つまたは複数の置換基を有してよい。これらの置換基の２つ以上が、環、例えば芳香環を形成するように結合してよい。
【０１３２】
ｄブロック元素用に適した他の配位子として、ジケトネート、特にアセチルアセトネート（ａｃａｃ）、テトラキス−（ピラゾール−１−イル）ボレート、２−カルボキシピリジル、トリアリールホスフィン、およびピリジンが挙げられ、これらはそれぞれ置換されていてよい。
【０１３３】
例示的な置換基として、式（ＶＩ）に関して先に記載されるような基Ｒ７が挙げられる。特に好ましい置換基として、例えば国際公開第０２／４５４６６号、国際公開第０２／４４１８９号、米国特許出願公開第２００２／１１７６６２号および米国特許出願公開第２００２／１８２４４１号に開示される、複合体の放射を青方偏移させるのに用いられ得るフルオリンまたはトリフルオロメチル；アルキル基またはアルコキシ基、例えば、特開２００２−３２４６７９号公報に開示されるものであってよいＣ１〜２０アルキルまたはアルコキシ；電荷輸送基、例えば、例えば国際公開第０２／８１４４８号に開示されるような、放射性材料として用いられる場合に、複合体への正孔輸送を補助するのに用いられ得るカルバゾール；ならびに、例えば国際公開第０２／６６５５２号に開示されるような、金属複合体の溶液加工性を得、または高めるのに用いられ得るデンドロンが挙げられる。置換基Ｒ７が電荷輸送基を含むならば、式（ＩＸ）の化合物は、別個のホスト材料なしで発光層１０７に用いられ得る。
【０１３４】
発光デンドリマーは、１つまたは複数のデンドロンに結合する発光コアを含み、各デンドロンは、分枝点および２つ以上の樹枝状分枝を含む。好ましくは、デンドロンは、少なくとも部分的に共役し、分枝点および樹枝状分枝の少なくとも１つは、アリール基またはヘテロアリール基、例えばフェニル基を含む。一配置において、分枝点基および分枝基は全てフェニルであり、各フェニルは独立して、１つまたは複数の置換基、例えばアルキルまたはアルコキシで置換されていてよい。
【０１３５】
デンドロンは、置換されていてもよい式（ＸＩ）を有してよく
【化２４】
0006723997.tif 000028
【０１３６】
ＢＰは、コアに対する分枝付着点を表し、Ｇ１は、第１の世代の分枝基を表す。
【０１３７】
デンドロンは、第１、第２、第３、またはより高次の世代のデンドロンであってよい。Ｇ１は、置換されていてもよい式（ＸＩａ）におけるように、２つ以上の第２の世代の分枝基Ｇ２等で置換されていてよく：
【化２５】
0006723997.tif 000029
【０１３８】
ｕは、０または１であり；ｖは、ｕが０であるならば、０であり、またはｕが１であるならば、０でも１でもよく；ＢＰは、コアに対する分枝付着点を表し、Ｇ１、Ｇ２、およびＧ３は、第１、第２、および第３の世代のデンドロン分枝基を表す。好ましい一実施形態において、ＢＰおよびＧ１、Ｇ２…Ｇｎはそれぞれフェニルであり、フェニルのＢＰ、Ｇ１、Ｇ２…Ｇｎ−１はそれぞれ、３，５−結合フェニルである。
【０１３９】
好ましいデンドロンは、式（ＸＩｂ）および式（ＸＩｃ）の置換されている、または置換されていないデンドロンであり：
【化２６】
0006723997.tif 000030
【０１４０】
＊は、コアに対するデンドロンの付着点を表す。
【０１４１】
ＢＰおよび／またはあらゆる基Ｇは、１つまたは複数の置換基、例えば１つまたは複数のＣ１〜２０アルキル基またはアルコキシ基で置換されていてよい。
【０１４２】
燐光材料は、ホスト材料に共有結合してもよいし、ホスト材料と混合されてもよい。
【０１４３】
燐光材料は、ポリマーバックボーンにおける繰返し単位として、ポリマーの末端基として、またはポリマーの側鎖として、ホストポリマーまたは正孔輸送ポリマーに共有結合してよい。燐光材料は、側鎖として提供されるならば、ポリマーのバックボーン中の繰返し単位に直接結合してもよいし、スペーサ基によってポリマーバックボーンから間隔をあけられてもよい。例示的なスペーサ基として、Ｃ１〜２０アルキルおよびアリール−Ｃ１〜２０アルキル、例えばフェニル−Ｃ１〜２０アルキルが挙げられる。スペーサ基のアルキル基の１つまたは複数の炭素原子は、Ｏ、Ｓ、Ｃ＝Ｏ、またはＣＯＯと置換されていてよい。
【０１４４】
ホスト材料と混合される燐光材料は、燐光材料を含有する層の成分の重量の０．１〜５０重量％を構成してよく、０．１〜３０ｗｔ％を構成してもよい。
【０１４５】
燐光材料がホストに共有結合するならば、燐光材料を含む繰返し単位、または燐光材料を含む末端単位は、ポリマーの０．１〜２０ｍｏｌ％を構成してよく、０．１〜５ｍｏｌ％を構成してもよい。
【０１４６】
正孔注入層
正孔注入層は、陽極１０３と発光層１０５との間に提供されてよい。正孔注入層は、伝導性の有機材料または無機材料から形成されてもよいし、縮退半導体から形成されてもよい。
【０１４７】
伝導性の有機材料の例として、置換されていてもよい、ドープされたポリ（エチレンジオキシチオフェン）（ＰＥＤＴ）、特に、電荷平衡ポリ酸、例えば、欧州特許第０９０１１７６号および欧州特許第０９４７１２３号に開示されているポリスチレンスルホン酸（ＰＳＳ）、ポリアクリル酸、またはフッ化スルホン酸、例えばＮａｆｉｏｎ（登録商標）でドープされたＰＥＤＴ；米国特許第５７２３８７３号および米国特許第５７９８１７０号に開示されているポリアニリン；ならびに置換されていてもよいポリチオフェンまたはポリ（チエノチオフェン）が挙げられる。伝導性の無機材料の例として、遷移金属酸化物、例えば、Ｊｏｕｒｎａｌ  ｏｆ  Ｐｈｙｓｉｃｓ  Ｄ：Ａｐｐｌｉｅｄ  Ｐｈｙｓｉｃｓ（１９９６），２９（１１），２７５０−２７５３に開示されているＶＯｘ、ＭｏＯｘ、およびＲｕＯｘが挙げられる。
【０１４８】
陰極
陰極１０７は、ＯＬＥＤの発光層１０５中への電子の注入を許容する仕事関数を有する材料から選択される。他の要因、例えば陰極と発光材料との有害な相互作用の可能性が、陰極の選択に影響する。陰極は、単一の材料、例えばアルミニウムの層からなってよい。これ以外にも、金属等の複数の伝導性の材料、例えば、例えば国際公開第９８／１０６２１号に開示されるようなカルシウムおよびアルミニウム等の低仕事関数材料および高仕事関数材料の二重層を含んでよい。陰極は、例えば国際公開第９８／５７３８１号、Ａｐｐｌ．Ｐｈｙｓ．Ｌｅｔｔ．２００２，８１（４），６３４、および国際公開第０２／８４７５９号に開示されるように、元素バリウムを含んでもよい。陰極は、薄い、好ましくは０．５〜５ｎｍの、金属化合物、特にアルカリまたはアルカリ土類金属の酸化物またはフッ化物の層を、デバイスの有機層と、１つまたは複数の伝導性の陰極層との間に含んで、電子注入を補助してよく、例えば、国際公開第００／４８２５８号に開示されるフッ化リチウム；Ａｐｐｌ．Ｐｈｙｓ．Ｌｅｔｔ．２００１，７９（５），２００１に開示されるフッ化バリウム；および酸化バリウムがある。デバイス中への電子の効率的な注入を実現するために、陰極は好ましくは、仕事関数が３．５ｅＶ未満、より好ましくは３．２ｅＶ未満、最も好ましくは３ｅＶ未満である。金属の仕事関数は、例えば、Ｍｉｃｈａｅｌｓｏｎ，Ｊ．Ａｐｐｌ．Ｐｈｙｓ．４８（１１），４７２９，１９７７に見出され得る。
【０１４９】
陰極は、不透明であってもよいし、透明であってもよい。透明陰極は特に、活性マトリックスデバイスに有利である。なぜなら、そのようなデバイス中の透明陽極を通る放射が、放射ピクセルの下方に位置決めされたドライブ回路によって少なくとも部分的に阻止されるからである。透明陰極は、透明であるほど十分に薄い電子注入材料の層を含む。典型的には、この層の横方向の伝導率は、その薄さの結果として、低くなるであろう。この場合、電子注入材料の層は、透明な伝導材料、例えば酸化インジウムスズのより厚い層と組合せて用いられる。
【０１５０】
透明な陰極デバイスが、透明な陽極を有する必要はない（勿論、完全に透明なデバイスが所望される場合を除く）ので、下部放射デバイスに用いられる透明陽極は、反射材料の層、例えばアルミニウムの層と入れ替えられてもよいし、これが補われてもよいことはいうまでもない。透明な陰極デバイスの例が、例えば英国特許出願公開第２３４８３１６号に開示されている。
【０１５１】
封入
有機オプトエレクトロニクデバイスは、水分および酸素に影響されやすい傾向がある。したがって、基板は好ましくは、デバイス中への水分および酸素の進入防止に関して良好なバリア特性を有する。基板は一般的にガラスである。しかしながら、特にデバイスのフレキシビリティが所望される場合、代替の基板が用いられてよい。例えば、基板は、１つまたは複数のプラスチック層、例えば交互になっているプラスチック層および誘電体バリア層の基板、または薄いガラスおよびプラスチックのラミネートを含んでよい。
【０１５２】
デバイスは、水分および酸素の進入を防止するために、カプセル材料（図示せず）で封入されてよい。適切なカプセル材料として、ガラス板、適切なバリア特性を有するフィルム、例えば二酸化ケイ素、一酸化ケイ素、窒化ケイ素、ポリマーおよび誘電体の交互スタック、または密閉コンテナが挙げられる。透明な陰極デバイスの場合、透明な封入層、例えば一酸化ケイ素または二酸化ケイ素が、ミクロンレベルの厚さに沈着されてよいが、好ましい一実施形態において、そのような層の厚さは、２０〜３００ｎｍの範囲にある。基板またはカプセル材料中に浸透する虞がある大気中のあらゆる水分および／または酸素の吸収用のゲッタ材料が、基板とカプセル材料との間に配置されてよい。
【０１５３】
配合物プロセシング
式（Ｉ）のポリマーを含有する層を形成するのに適した配合物が、式（Ｉ）のポリマー、および形成されることになる層の他のあらゆる成分、ならびに１つまたは複数の適切な溶媒を含む配合物から構成されてよい。
【０１５４】
配合物は、問題の層の成分の溶液であってもよいし、１つまたは複数の成分が溶解していない１つまたは複数の溶媒中の分散系であってもよい。好ましくは、配合物は溶液である。
【０１５５】
例示的な溶媒として、Ｃ１〜１０アルキル基およびＣ１〜１０アルコキシ基、例えばトルエン、キシレン、およびメチルアニソールから選択される１つまたは複数の置換基で置換されているベンゼンが挙げられる。
【０１５６】
特に好ましい溶液堆積技術として、プリンティング技術およびコーティング技術、例えばスピンコーティングおよびインクジェットプリンティングが挙げられる。
【０１５７】
コーティング法は、特に、発光層のパターン化が不必要であるデバイスに、例えば、照明用途または単純なモノクロセグメント化ディスプレイに適している。
【０１５８】
プリンティング法は、特に、情報量に富むディスプレイ、特にフルカラーディスプレイに適している。デバイスは、パターン層を陽極上に提供し、かつ一色（モノクロデバイスの場合）または複数色（マルチカラーデバイス、特にフルカラーデバイスの場合）のプリンティングのためのウェルを定義することによって、インクジェットプリントされてよい。パターン層は典型的に、例えば欧州特許第０８８０３０３号に記載されるウェルを定義するようにパターン化されているフォトレジストの層である。
【０１５９】
ウェルに代わるものとして、パターン層内に定義されたチャンネル中にインクがプリントされてもよい。特に、フォトレジストは、ウェルとは異なり、複数のピクセルにわたって延び、かつ、チャンネル端部にて開閉され得るチャンネルを形成するようにパターン化され得る。
【０１６０】
他の溶液堆積技術として、ディップコーティング、スロットダイコーティング、ロールプリンティング、およびスクリーンプリンティングが挙げられる。
【０１６１】
正孔輸送層が陽極と発光層との間に形成されるならば、正孔輸送層は、発光層が形成される前に、熱処理によって、または照射、例えばＵＶ照射によって架橋されてよい。熱架橋は、約８０〜２５０℃の範囲の温度にてなされてよく、約８０〜２００℃の範囲の温度にてなされても約１５０〜２００℃の範囲の温度にてなされてもよい。
【０１６２】
［実施例］
モノマー実施例１
２，６−ジブロモフルオレン（ステージ１）
【化２７】
0006723997.tif 000031
【０１６３】
メチル２−アミノ−４−ブロモベンゾエート（２００ｇ、０．８６９３ｍｏｌ）を水（２Ｌ）中に入れた。１０％Ｈ２ＳＯ４（２Ｌ）を室温にて混合物に加えた。混合物を−５℃に冷却してから、水（８４０ｍＬ）中に溶解したＮａＮＯ２（８３．９７ｇ、１．２１７０ｍｏｌ）を１．５時間にわたってゆっくり加えた。反応物を同じ温度にて１時間撹拌した。ＫＩ（２８８．６９ｇ、１．７３９１ｍｏｌ）を、−５℃にて混合物にゆっくり加えた。反応物を−５℃から０℃にて１時間撹拌してから、室温にて２時間撹拌した。混合物をＥｔＯＡｃで抽出して（７５０ｍＬ×２）、組み合わさった有機層をブライン（１Ｌ）で洗浄した。
【０１６４】
有機層を硫酸ナトリウム上で乾燥させて濃縮し、粘液を得た。
【０１６５】
別のバッチを、同じ量で同じ手順に従って実施した。
【０１６６】
組み合わさった粗化合物（５５０ｇ）を、フラッシュカラムクロマトグラフィによって精製して、メチル２−ヨード−４−ブロモベンゾエートを６８．４％の収率で得た。（ｉ）画分１：２２５ｇ。（ｉｉ）画分２：１２６ｇ。
【０１６７】
メチル２−ヨード−４−ブロモベンゾエート（２００ｇ、０．５８８ｍｏｌ）および４−ブロモフェニルボロン酸（１２３．４ｇ、０．６１７ｍｏｌ）の混合物をトルエン（１２００ｍＬ）：ＥｔＯＨ（１２００ｍＬ）：水（４００ｍＬ）中に入れて、Ｎａ２ＣＯ３（２１８．２ｇ、２．０５８ｍｏｌ）を混合物に加えた。混合物を窒素で４５分間脱ガスした。ビス（トリフェニルホスフィン）パラジウム（ＩＩ）クロリド（４１．２ｇ、０．０５８８ｍｏｌ）を混合物に加えて、再度、窒素で２０分間脱ガスした。混合物を７０℃にて６時間加熱した。混合物を室温に冷却して、酢酸エチル（７５０ｍＬ）で希釈した。混合物をセライトベッドで濾過した。
【０１６８】
濾液をブライン溶液（５００ｍＬ）で洗浄し、Ｎａ２ＳＯ４上で乾燥させ、そして減圧下で濃縮して、粗化合物を得た。
【０１６９】
別のバッチを、同じ量で同じ手順に従って実施した。
【０１７０】
組み合わさった粗化合物（５１０ｇ）を、フラッシュカラムクロマトグラフィに続く、低温ヘキサンによる結晶化の繰返しによって精製して、２８７ｇのメチル４’，５−ジブロモ−［１，１’−ビフェニル］−２−カルボキシレートを６６％の収率で得た。
【０１７１】
メチル４’，５−ジブロモ−［１，１’−ビフェニル］−２−カルボキシレート（２８７ｇ、０．７７５７ｍｏｌ）を、ＭｅＯＨ：水（１１．４Ｌ：７．１Ｌ）中に入れた。Ｋ２ＣＯ３（２４１．４ｇ、１．５５１４ｍｏｌ）を加えて、７０℃にて６時間加熱した。室温への冷却後、混合物を、１．５Ｎ  ＨＣｌ（水溶液）（ｐＨ＝３）を用いて酸性化した。このようにして得た固体を濾過し、水で洗浄し、そして真空下で乾燥させて、２５５ｇの４’，５−ジブロモ−［１，１’−ビフェニル］−２−カルボン酸を９２％の収率で得た。
【０１７２】
Ｐ２Ｏ５（６１７ｇ、４．３４８ｍｏｌ）に室温にてオルトリン酸（３１５ｇ、３．２２１ｍｏｌ）を激しい撹拌下でゆっくり加えた。混合物を１２０℃にて３時間加熱した。反応混合物を８０℃に冷却して、４’，５−ジブロモ−［１，１’−ビフェニル］−２−カルボン酸（１１５ｇ、０．３２２ｍｏｌ）を加えた。反応混合物全体を１８０℃にて１６時間加熱した。反応物を冷却し、氷冷した水（２Ｌ）で反応を停止した。室温への冷却後、反応混合物を濾過した。固体をＮａＨＣＯ３水溶液（１Ｌ）に加えて、１時間撹拌した。別のバッチを、同じ量で同じ手順に従って実施した。このようにして得た固体を濾過して、真空下で乾燥させて、２０９ｇの２，６−ジブロモ−９Ｈ−フルオレン−９−オンを得た（収率＝９６％）。
【０１７３】
２，６−ジブロモ−９Ｈ−フルオレン−９−オン（１９０ｇ、０．５６２ｍｏｌ）およびヒドラジン一水和物（２８１ｇ、５．６２１ｍｏｌ）の混合物を、ジエチレングリコール（３８００ｍＬ）中に入れた。ピリジン（３５５ｇ、４．４９７ｍｏｌ）を混合物に加えた。これを１６０℃にて１６時間加熱した。反応混合物を５０℃に冷却し、水（２Ｌ）に続いてＥｔＯＡｃ（３Ｌ）を加えた。水性層を酸性化して、ＥｔＯＡｃで抽出した（２×１Ｌ）。有機層を水で洗浄し、硫酸ナトリウム上で乾燥させ、そして蒸発させて、粗化合物２１０ｇを得た。８７．３２％のＨＰＬＣ純度であった。これを、フラッシュカラムクロマトグラフィに続く、ＩＰＡを用いた再結晶の繰返しによって精製して、１０４ｇの２，６−ジブロモフルオレン（収率＝５２％）を得た。
【０１７４】
モノマー実施例１を、以下の反応スキームに従って調製した：
【化２８】
0006723997.tif 000032
【０１７５】
２，６−ジブロモ−９−ウンデシルフルオレンの合成（ステージ２）
ブチルリチウム（ヘキサン中２．５Ｍ、１２７ｍｌ、３１８ミリモル）を、窒素下で、必要に応じて氷浴を用いて温度を３０℃未満に維持して、４０分にわたって滴加して、乾燥ジエチルエーテル（１Ｌ）中２，６−ジブロモフルオレン（１０３．０ｇ、３１７．９ミリモル）の脱ガス懸濁液にしてから、反応混合物を、室温にてさらに２時間撹拌したままにした。その後、この溶液を、窒素下で、必要に応じて氷浴を用いて温度を３０℃未満に維持して、１−ブロモウンデカン（８９．７ｇ、３８１．５ミリモル）の脱ガス乾燥ジエチルエーテル溶液（１Ｌ）にゆっくり加えてから、反応混合物を、室温にてさらに２時間撹拌したままにした。その後、撹拌しながらクエン酸（１Ｍ水性、３３０ｍｌ）をゆっくり加えた。有機層を分離し、水で洗浄し（３×１５０ｍｌ）、無水硫酸マグネシウム上で乾燥させ、そして蒸発させて、赤／茶色の油状物（１６７．５ｇ）が得られた。カラムクロマトグラフィ（シリカ、ヘキサン）による精製により、所望の産物（１３７．４２ｇ、９０％）が得られた。純度は、ＨＰＬＣおよびＧＣＭＳによって測定して、＞９７％であった。
【０１７６】
２，６−ジブロモ−９−ウンデシル−９−ドデカノイルフルオレンの合成（ステージ３）
カリウムｔ−ブトキシド（３８．４４ｇ、３４２．５９ミリモル）を小分けして、窒素下で２，６−ジブロモ−９−ウンデシルフルオレン（１３６．５５ｇ、２８５．４９ミリモル）の脱ガス乾燥ジエチルエーテル溶液（１．５Ｌ）に加えてから、窒素下で室温にてさらに２．５時間撹拌した。その後、この溶液を、窒素下で、ラウロイルクロリド（１００ｍｌ、４３０モル（過剰））の脱ガス乾燥ジエチルエーテル溶液（１．５Ｌ）にゆっくり加えて、室温にてさらに７５分間撹拌した。水（４００ｍｌ）を慎重に加えて、有機層を分離し、炭酸水素ナトリウム溶液（飽和水性、２×２００ｍｌ）および水（３×２００ｍｌ）で洗浄し、無水硫酸マグネシウム上で乾燥させ、そして蒸発させて、黄色の油状物（２３０ｇ）が得られた。カラムクロマトグラフィ（シリカ、ヘキサン中５％酢酸エチル）による精製により、所望の産物（１５１．０６ｇ）が得られた。純度は、ＨＰＬＣによって測定して、９３．３％であった。これを、それ以上精製せずに、以降の反応に用いた。
【０１７７】
２，６−ジブロモ−９−ウンデシル−９−（１’ヒドロキシドデシル）フルオレンの合成（ステージ４）
水素化ジイソブチルアルミニウムの溶液（ジクロロメタン中１Ｍ、３４０ｍｌ、３４０モル）を、窒素下で、２，６−ジブロモ−９−ウンデシル−９−ドデカノイルフルオレン（１４９．６ｇ、２２６．５ミリモル）の乾燥ジクロロメタン溶液（１．８Ｌ）に、温度が上昇して２５℃を超えないように１時間にわたって滴加してから、反応混合物を室温にてさらに４時間撹拌した。その後、反応混合物を氷浴内で１０℃に冷却し、撹拌しながらクエン酸（１Ｍ水性、３００ｍｌ）をゆっくり加えてから、希塩酸（１Ｍ水性、５００ｍｌ）を加えて、アルミニウム錯体を分解した。水性層を分離し、ジクロロメタンで抽出し（３×１００ｃｍ３）、組み合わさった有機画分を水で洗浄し（３×２００ｍｌ）、無水硫酸マグネシウム上で乾燥させ、そして蒸発させて、黄色の油状物が得られた。カラムクロマトグラフィ（シリカ、ジクロロメタン：ヘキサン（１：３））による精製により、所望の産物が澄明な無色の油状物（１１１．４ｇ）として得られた。ＨＰＬＣは、２つの接近したランニング化合物を示し、組合せ純度は９９．７％であった。
【０１７８】
２，６−ジブロモ−９，１０−ジウンデシルフェナントレンの合成（モノマー実施例１）
硫酸（濃、６．５ｍｌ）を、２，６−ジブロモ−９−ウンデシル−９−（１’−ヒドロキシドデシル）フルオレン（６４．２ｇ、９６．９ミリモル）の還流酢酸溶液（６４０ｍｌ）にゆっくり加えてから、さらに１時間還流させて、冷却した。その後、撹拌しながら水（１Ｌ）を加えてから、混合物をジエチルエーテル（４×２００ｍｌ）で抽出した。組み合わさった有機画分を、水（４×２００ｍｌ）、炭酸カリウム（水性、２Ｍ、２００ｍｌ）、および水（２×１５０ｍｌ）で洗浄し（２×１５０ｍｌ）、無水硫酸マグネシウム上で乾燥させ、そして蒸発させて、薄茶色の油状物（６２．３ｇ）が得られた。精製は、カラムクロマトグラフィ（シリカ：カフェイン（９：１）、ヘキサン）、およびその後のプロパン−２−オールからの再結晶の組合せによるものであり、白色の結晶質の固体（４９．９ｇ）として所望の産物が得られた。ＨＰＬＣによる純度は、９９．６５％であった。
【０１７９】
ポリマー実施例１
５０ｍｏｌ％モノマー実施例１、および式（ＶＩＩａ）のフルオレン繰返し単位を形成するための５０ｍｏｌ％ジボロン酸エステルモノマーを用いて、国際公開第００／５３６５６号に記載されるスズキ重合によって、ポリマー実施例１を形成した。
【０１８１】
比較ポリマー２
式（ＶＩＩａ）のフルオレン繰返し単位のホモポリマーを、国際公開第００／５３６５６号に記載されるスズキ重合によって調製した。
【０１８２】
ポリマー実施例１、および比較ポリマー２のフォトルミネセンススペクトルを、図２に示す。ポリマー実施例１は、ピーク波長が、比較ポリマー２よりも短く、このことは、比較ポリマー２と比較した場合の、ポリマー実施例１のより低い共役の程度に起因する。
【０１８３】
ポリマー実施例２
国際公開第００／５３６５６号に記載されるスズキ重合によって、式（ＶＩＩａ）のフルオレン繰返し単位を形成するためのジボロン酸エステルモノマー（５０ｍｏｌ％）、モノマー実施例１（２５ｍｏｌ％）、および式（ＶＩＩａ）のフルオレン繰返し単位を形成するためのジブロモモノマー（１８ｍｏｌ％）、（ＩＩＩ−１）の繰返し単位（４ｍｏｌ％）、および式（ＩＩＩ−３）の繰返し単位（３ｍｏｌ％）のポリマーを調製した。
【０１８４】
比較ポリマー３
ポリマー実施例２について記載するようにして、ポリマーを調製した。但し、モノマー実施例１を比較モノマー１と入れ替えた：
【化２９】
0006723997.tif 000033
【０１８５】
ポリマー実施例２および比較ポリマー３のフォトルミネセンススペクトルを、図３に示す。ピークは、双方のポリマーについて、類似した波長にてある。しかしながら、ポリマー実施例２のスペクトルはより広く、これにより、このポリマーが白色発光デバイスの青色成分として、特に「クールな」白色放射（ＣＣＴ＞３５００Ｋ）をもたらす白色デバイスに用いられる場合、より高い演色評価数を得ることができる。
【０１８６】
デバイス実施例１
以下の構造を有する有機発光デバイスを、ガラス基材上に形成した：
ＩＴＯ／ＨＩＬ／ＨＴＬ／ＥＬ／陰極
ＩＴＯは、酸化インジウムスズ陽極であり；ＨＩＬは、正孔注入材料の層であり；ＨＴＬは、正孔輸送層であり；ＥＬは、スピンコーティングポリマー実施例２によって形成される発光層であり；陰極は、フッ化ナトリウム、アルミニウム、および銀の三層の陰極である。
【０１８７】
層および溶媒の成分を含む溶液をスピンコーティングして、溶媒を蒸発させることによって、ＨＩＬ、ＨＴＬ、およびＥＬをそれぞれ形成した。
【０１８８】
国際公開第００／５３６５６号に記載されるスズキ重合によって形成した正孔輸送ポリマーをスピンコーティングして架橋し、そして式（ＶＩａ）のジアルキルフェニレン繰返し単位；国際公開第２００５／０４９５４６号に記載されるアミン繰返し単位；および架橋性の基で置換されている式（ＶＩＩａ）のフルオレン繰返し単位を含有することによって、ＨＴＬを形成した。
【０１８９】
比較デバイス１
デバイス実施例１について記載するようにして、デバイスを調製した。但し、比較ポリマー３を、ポリマー実施例２の代わりに用いた。
【０１９０】
図４に関して、エレクトロルミネセンスピークは、デバイス実施例１および比較デバイス１の双方について、類似した波長にてある。しかしながら、デバイス実施例１のスペクトルはより広い。
【０１９１】
比較ポリマー４
ポリマー実施例１について記載するようにして、ポリマーの合成を試みた。但し、モノマー実施例１を、先に示す比較モノマー１と入れ替えた。
【０１９２】
試みた重合は成功しなかった。これは、ポリマー実施例１の非線形バックボーンと比較して、比較ポリマー３の棒状ポリマー構造の比較的乏しい溶解度に起因した。
【０１９３】
図５は、フルオレンホモポリマー（比較ポリマー５）およびフルオレントリマーモデル化合物（比較トリマー１）と比較した、ポリマー実施例１の吸収スペクトルである。ポリマー実施例１は、吸収ピークが、比較ポリマー５よりも短い波長にてあり、このことは、比較ポリマー５と比較した場合の、ポリマー実施例１のより低い共役の程度に起因する。
【０１９４】
本発明が、特定の例示的な実施形態に関して記載されてきたが、本明細書中に開示される特徴の種々の修正、改変、および／または組合せが、以下の特許請求の範囲に記載される本発明の要旨を逸脱しない範囲で当業者にとって明白であろうことはいうまでもない。
【図１】
0006723997.tif 000036
【図２】
0006723997.tif 000037
【図３】
0006723997.tif 000038
【図４】
0006723997.tif 000039
【図５】
0006723997.tif 000040